"第1の重合開始剤および第1の重合性化合物を含有する第1のインクと、第2の重合開始剤および第2の重合性化合物を含有する第2のインクとを用いて、印刷媒体上に印刷を施して印刷物を得る印刷方法であって、前記第1のインクと前記第2のインクとは、前記第2のインクを硬化させた硬化物の第2のガラス転移点の方が、前記第1のインクを硬化させた硬化物の第1のガラス転移点よりも高いものであり、前記第1のインクと前記第2のインクとを前記印刷媒体上で重なるように塗布して塗膜を形成する塗布工程と、前記塗膜を硬化して硬化膜とする硬化工程と、前記硬化膜を前記第1のガラス転移点以上の温度で少なくとも1回加熱する加熱工程とを有することを特徴とする印刷方法。前記第1のガラス転移点は、前記印刷物が使用される使用環境温度の上限値未満であり、前記第2のガラス転移点は、前記上限値以上である請求項1に記載の印刷方法。前記第1のガラス転移点は、100°C未満であり、前記第2のガラス転移点は、100°C以上である請求項1または2に記載の印刷方法。前記第1のガラス転移点と、前記第2のガラス転移点との差は、300°C以下である請求項1ないし3のいずれかに記載の印刷方法。前記加熱工程における加熱温度は、前記第2のガラス転移点以上である請求項1ないし4のいずれかに記載の印刷方法。前記加熱工程における加熱温度は、前記第2のガラス転移点未満である請求項1ないし4のいずれかに記載の印刷方法。前記加熱工程での加熱1回あたりの加熱時間は、1秒以上である請求項1ないし5のいずれかに記載の印刷方法。前記塗布工程で前記印刷媒体上に前記第1のインクと前記第2のインクとを付与する際、前記第1のインクの総量が前記第2のインクの総量よりも多い請求項1ないし7のいずれかに記載の印刷方法。前記塗布工程で前記印刷媒体上に前記第1のインクと前記第2のインクとを付与する際、前記第1のインクの液滴が前記印刷媒体上に着弾してなる第1のドットと、前記第2のインクの複数の液滴が前記印刷媒体上に着弾してなる複数の第2のドットとは接触するが、隣接する前記第2のドット同士は離間するように、前記各液滴を付与する請求項1ないし8のいずれかに記載の印刷方法。前記第1のインクと前記第2のインクとは、それぞれ、同一の波長の紫外線が照射されることにより硬化するものであり、前記硬化工程では、前記塗膜を前記紫外線を照射して硬化する請求項1ないし9のいずれかに記載の印刷方法。前記第1の重合性化合物の総質量のうち、単官能重合性化合物が65質量以上であり、前記第2の重合性化合物の総質量のうち、多官能重合性化合物が50質量以上である請求項1ないし10のいずれかに記載の印刷方法。前記第1のインクまたは前記第2のインクは、着色剤としての顔料を含有する請求項1ないし11のいずれかに記載の印刷方法。前記第2のインクは、実質的に無色のものである請求項1ないし12のいずれかに記載の印刷方法。印刷媒体と、第1の重合開始剤および第1の重合性化合物を含有する第1のインクと、第2の重合開始剤および第2の重合性化合物を含有する第2のインクとを印刷媒体上に塗布して、その後硬化してなる印刷層とを有し、前記第1のインクと前記第2のインクとは、前記第2のインクを硬化させた硬化物の第2のガラス転移点の方が、前記第1のインクを硬化させた硬化物の第1のガラス転移点よりも高いものであり、前記印刷層は、前記第1のインクと前記第2のインクとを前記印刷媒体上で重なるように塗布して塗膜を形成し、次いで、前記塗膜を硬化して硬化膜とし、次いで、前記硬化膜を前記第1のガラス転移点以上の温度で少なくとも1回加熱して得られたことを特徴とする印刷物。印刷媒体と、第1の重合開始剤および第1の重合性化合物を含有する第1のインクと、第2の重合開始剤および第2の重合性化合物を含有する第2のインクとを印刷媒体上に塗布して、その後硬化してなる印刷層とを有する印刷物に対して、機械加工を施してなる成形体であって、前記第1のインクと前記第2のインクとは、前記第2のインクを硬化させた硬化物の第2のガラス転移点の方が、前記第1のインクを硬化させた硬化物の第1のガラス転移点よりも高いものであり、前記印刷層は、前記第1のインクと前記第2のインクとを前記印刷媒体上で重なるように塗布して塗膜を形成し、次いで、前記塗膜を硬化して硬化膜とし、次いで、前記硬化膜を前記第1のガラス転移点以上の温度で少なくとも1回加熱して得られたことを特徴とする成形体。本発明の目的は、例えばシート状をなす印刷媒体上に第1のインクと第2のインクとを塗布し、その塗布面に対して加工を施す際の加工性に優れる印刷方法と、第1のインクと第2のインクとで形成された印刷層に対して加工を施す際、その加工性に優れる印刷物と、第1のインクと第2のインクとで形成された印刷層に対して機械加工を施す際、その加工が良好に行なわれる成形体とを提供することにある。このような目的は、下記の本発明により達成される。本発明の印刷方法は、第1の重合開始剤および第1の重合性化合物を含有する第1のインクと、第2の重合開始剤および第2の重合性化合物を含有する第2のインクとを用いて、印刷媒体上に印刷を施して印刷物を得る印刷方法であって、前記第1のインクと前記第2のインクとは、前記第2のインクを硬化させた硬化物の第2のガラス転移点の方が、前記第1のインクを硬化させた硬化物の第1のガラス転移点よりも高いものであり、前記第1のインクと前記第2のインクとを前記印刷媒体上で重なるように塗布して塗膜を形成する塗布工程と、前記塗膜を硬化して硬化膜とする硬化工程と、前記硬化膜を前記第1のガラス転移点以上の温度で少なくとも1回加熱する加熱工程とを有することを特徴とする。これにより、例えばシート状をなす印刷媒体上に第1のインクと第2のインクとを塗布し、その塗布面に対して加工を施す際の加工性に優れる。本発明の印刷方法では、前記第1のガラス転移点は、前記印刷物が使用される使用環境温度の上限値未満であり、前記第2のガラス転移点は、前記上限値以上であることが好ましい。これにより、硬化後のインクで構成された部分が延伸性が富むものとなるとともに、例えば耐衝撃性、耐摩耗性耐擦性、耐傷性、耐溶剤性に優れたものにもなり、加工性がさらに向上する。本発明の印刷方法では、前記第1のガラス転移点は、100°C未満であり、前記第2のガラス転移点は、100°C以上であることが好ましい。これにより、硬化後のインクで構成された部分が延伸性が富むものとなるとともに、例えば耐衝撃性、耐摩耗性耐擦性、耐傷性、耐溶剤性に優れたものにもなり、加工性がさらに向上する。本発明の印刷方法では、前記第1のガラス転移点と、前記第2のガラス転移点との差は、300°C以下であることが好ましい。これにより、例えばシート状をなす印刷媒体上に第1のインクと第2のインクとを塗布し、その塗布面に対して加工を施す際の加工性に極めて優れる。本発明の印刷方法では、前記加熱工程における加熱温度は、前記第2のガラス転移点以上であることが好ましい。これにより、加工性に優れ、耐久性に富む印刷物を得る。本発明の印刷方法では、前記加熱工程における加熱温度は、前記第2のガラス転移点未満であることが好ましい。これにより、加工性に優れ、耐久性に富む印刷物を得る。本発明の印刷方法では、前記加熱工程での加熱1回あたりの加熱時間は、1秒以上であることが好ましい。これにより、加工性に優れ、耐久性に富む印刷物を得る。本発明の印刷方法では、前記塗布工程で前記印刷媒体上に前記第1のインクと前記第2のインクとを付与する際、前記第1のインクの総量が前記第2のインクの総量よりも多いことが好ましい。これにより、第1のインクが硬化した硬化物の延伸性を、第2のインクが硬化した硬化物で損なうのを確実に防止することができる。本発明の印刷方法では、前記塗布工程で前記印刷媒体上に前記第1のインクと前記第2のインクとを付与する際、前記第1のインクの液滴が前記印刷媒体上に着弾してなる第1のドットと、前記第2のインクの複数の液滴が前記印刷媒体上に着弾してなる複数の第2のドットとは接触するが、隣接する前記第2のドット同士は離間するように、前記各液滴を付与することが好ましい。これにより、例えばシート状をなす印刷媒体上に第1のインクと第2のインクとを塗布し、その塗布面に対して加工を施す際の加工性により優れる。本発明の印刷方法では、前記第1のインクと前記第2のインクとは、それぞれ、同一の波長の紫外線が照射されることにより硬化するものであり、前記硬化工程では、前記塗膜を前記紫外線を照射して硬化することが好ましい。これにより、硬化膜を確実に得る。本発明の印刷方法では、前記第1の重合性化合物の総質量のうち、単官能重合性化合物が65質量以上であり、前記第2の重合性化合物の総質量のうち、多官能重合性化合物が50質量以上であることが好ましい。これにより、硬化後のインクで構成された部分が延伸性が富むものとなるとともに、例えば耐衝撃性、耐摩耗性耐擦性、耐傷性、耐溶剤性に優れたものにもなり、加工性がさらに向上する。本発明の印刷方法では、前記第1のインクまたは前記第2のインクは、着色剤としての顔料を含有することが好ましい。これにより、硬化後のインクで構成された部分が耐候性に優れ、色再現性に富む。本発明の印刷方法では、前記第2のインクは、実質的に無色のものであることが好ましい。これにより、第1のインクと第2のインクとが混合しても、第1のインクの本来の色に対する変色を抑制または防止することができる。本発明の印刷物は、印刷媒体と、第1の重合開始剤および第1の重合性化合物を含有する第1のインクと、第2の重合開始剤および第2の重合性化合物を含有する第2のインクとを印刷媒体上に塗布して、その後硬化してなる印刷層とを有し、前記第1のインクと前記第2のインクとは、前記第2のインクを硬化させた硬化物の第2のガラス転移点の方が、前記第1のインクを硬化させた硬化物の第1のガラス転移点よりも高いものであり、前記印刷層は、前記第1のインクと前記第2のインクとを前記印刷媒体上で重なるように塗布して塗膜を形成し、次いで、前記塗膜を硬化して硬化膜とし、次いで、前記硬化膜を前記第1のガラス転移点以上の温度で少なくとも1回加熱して得られたことを特徴とする。これにより、第1のインクと第2のインクとで形成された印刷層に対して加工を施す際、その加工性に優れる。本発明の成形体は、印刷媒体と、第1の重合開始剤および第1の重合性化合物を含有する第1のインクと、第2の重合開始剤および第2の重合性化合物を含有する第2のインクとを印刷媒体上に塗布して、その後硬化してなる印刷層とを有する印刷物に対して、機械加工を施してなる成形体であって、前記第1のインクと前記第2のインクとは、前記第2のインクを硬化させた硬化物の第2のガラス転移点の方が、前記第1のインクを硬化させた硬化物の第1のガラス転移点よりも高いものであり、前記印刷層は、前記第1のインクと前記第2のインクとを前記印刷媒体上で重なるように塗布して塗膜を形成し、次いで、前記塗膜を硬化して硬化膜とし、次いで、前記硬化膜を前記第1のガラス転移点以上の温度で少なくとも1回加熱して得られたことを特徴とする。これにより、第1のインクと第2のインクとで形成された印刷層に対して機械加工を施す際、その加工が良好に行なわれる。以下、本発明の印刷方法、印刷物および成形体を添付図面に示す好適な実施形態に基づいて詳細に説明する。図1は、本発明の印刷物を得る際に用いられる印刷装置を示す斜視図、図2は、図1に示す印刷装置のキャリッジの概略構成を示す側面図、図3は、図1に示す印刷装置のキャリッジの概略構成を示す下面図、図4は、図1に示す印刷装置の液滴吐出ヘッドの概略構成を示す図、図5は、第1のガラス転移点と第2のガラス転移点との大小関係を示す図、図6は、第1のインクからなる膜、第2のインクからなる膜、第1のインクと第2のインクとの混合インクからなる膜の各回復率変位回復量/最大変位量を示すグラフ、図7~図15は、それぞれ、本発明の印刷物を製造し、さらにそれから成形体を製造する工程を順に示す部分断面図、図16は、図1に示す印刷装置を用いて印刷媒体上に第1のインクおよび第2のインクをそれぞれ付与した状態を示す平面図である。なお、以下では、説明の都合上、図1、図2、図4b、c、図7~図15中の上側を上、下側を下と言う。また、図7~図15中の左側を左、右側を右と言う。図1に示す印刷装置700は、インクセット10が装填され、その装填状態で、図13、図14に示す印刷物100を製造する装置である。そして、この印刷物100は、図15に示す成形体200の母材となるものである。成形体200は、例えば、スピードメーター等の自動車の内装部品、電気製品の外装部品、お面、看板等として用いられる。インクセット10は、Yイエローの第1のインク1Yと、Cシアンの第1のインク1Cと、Mマゼンタの第1のインク1Mと、K黒の第1のインク1Kと、W無色透明の第2のインク2aおよび2bとを備えている。なお、本実施形態では、第1のインク1Yは、タンク11Yに貯留され、第1のインク1Cは、タンク11Cに貯留され、第1のインク1Mは、タンク11Mに貯留され、第1のインク1Kは、タンク11Kに貯留され、第2のインク2aは、タンク11Waに貯留され、第2のインク2bは、タンク11Wbに貯留され、インクジェット方式で液滴Lとして吐出される。以下では、第1のインク1Y、1C、1M、1Kを区別しない場合は、単に第1のインク1と言うことがある。同様に、第2のインク2a、2bを区別しない場合は、単に第2のインク2と言うことがある。また、第1のインク1と第2のインク2とを区別しない場合は、単にインクと言うことがある。まず、印刷物100について説明する。[印刷物]図13、図14に示すように、印刷物100は、印刷媒体としての基材基板101と、基材101上に形成された印刷層102とで構成されている。基材101の構成材料としては、特に限定されず、例えば、各種樹脂、各種ガラス、各種金属等を用いることができるが、機械加工を施して、変形させることができるという観点から樹脂材料が好ましい。また、樹脂材料としては、特に限定されず、例えば、ポリエチレン、ポリプロピレン、エチレン-プロピレン共重合体、エチレン-酢酸ビニル共重合体EVA等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ-4-メチルペンテン-1、アイオノマー、アクリル系樹脂、ポリメチルメタクリレート、アクリロニトリル-ブタジエン-スチレン共重合体ABS樹脂、アクリロニトリル-スチレン共重合体AS樹脂、ブタジエン-スチレン共重合体、ポリオキシメチレン、ポリビニルアルコールPVA、エチレン-ビニルアルコール共重合体EVOH、ポリエチレンテレフタレートPET、ポリブチレンテレフタレートPBT、ポリシクロヘキサンテレフタレートPCT等のポリエステル、ポリエーテル、ポリエーテルケトンPEK、ポリエーテルエーテルケトンPEEK、ポリエーテルイミド、ポリアセタールPOM、ポリフェニレンオキシド、変性ポリフェニレンオキシド、ポリサルフォン、ポリエーテルサルフォン、ポリフェニレンサルファイド、ポリアリレート、芳香族ポリエステル液晶ポリマー等、またはこれらを主とする共重合体、ブレンド体、ポリマーアロイ等が挙げられ、これらのうちの1種または2種以上を組み合わせて例えば2層以上の積層体として用いることができる。印刷層102は、第1のインク1、すなわち、第1のインク1Y、1C、1M、1Kのうちの少なくとも1色のインクと、第2のインク2とを用いて印刷してなるものである。なお、基材101上への第1のインク1、第2のインク2の供給は、各インクをインクジェット方式の印刷装置700で液滴Lとして基材101上に吐出する塗布することにより行なわれる。そして、この基材101上のインクは、紫外線を照射することにより硬化して、印刷層102となる。また、基材101の厚さ、印刷層102の厚さとしては、成形体200が何であるか、すなわち、成形体200が何に用いられるものであるかにもよるが、例えば成形体200が自動車のスピードメーターのパネルである場合には、基材101の厚さが0.1mm~2mmであるのが好ましく、0.3~0.8mmであるのがより好ましい。印刷層102の厚さは、5~200μmであるのが好ましく、5~100μmであるのがより好ましい。以上のような印刷物100に対して機械加工を施すことによって、成形体200が得られる。次に、この成形体200について説明する。[成形体]図15に示すように、成形体200は、印刷物100の印刷層102が形成されている部分に、有底筒状の部位103と、有底筒状の部位103と異なる位置に開口104とを有している。有底筒状の部位103は、絞り加工を施すことにより形成される。開口104は、打ち抜きを施すことにより形成される。このような加工に用いる装置としては、NCマシン等のような工作機械を用いることができる。次に、インクセット10について説明する。[インクセット]インクセット10は、着色剤としての顔料を含有する放射線硬化型紫外線硬化型インクである第1のインク1と、顔料を含まない放射線硬化型紫外線硬化型インクである第2のインク2を備えている。放射線硬化型インクは、高画質の画像を形成するために高感度で硬化するものが求められている。インクの高感度化を達成することにより、活性放射線の照射により高い硬化性が付与されるため、消費電力の低減や放射線発生装置への負荷軽減による高寿命化などの他、未硬化の低分子物質の揮発、形成された画像強度の低下などを抑制することができるなど、種々の利点をも有することになる。第1のインク1は、a-1重合開始剤第1の重合開始剤、および、b-1重合性化合物第1の重合性化合物を含有し、b-1重合性化合物の総質量のうち、単官能重合性化合物以下、単官能モノマーともいう。が65質量以上であることが好ましい。第2のインク2は、a-2重合開始剤第2の重合開始剤、および、b-2重合性化合物第2の重合性化合物を含有し、b-2重合性化合物の総質量のうち、多官能重合性化合物以下、多官能モノマーともいう。が50質量以上であることが好ましい。なお、インクにおいて、インク中の重合性化合物の総質量に対する単官能重合性化合物の質量比率を単官能モノマー比率ともいい、インク中の重合性化合物の総質量に対する多官能重合性化合物の質量比率を多官能モノマー比率ともいう。なお、単官能モノマー比率及び多官能モノマー比率は、小数点以下を四捨五入するものとする。また、インクは、活性放射線の照射により硬化可能な放射線硬化型インクである。前記活性放射線とは、その照射によりインク中において開始種を発生させ得るエネルギーを付与することができる活性放射線であれば、特に制限はなく、広く、α線、γ線、X線、紫外線UV、可視光線、電子線などを包含するものであるが、中でも、硬化感度及び装置の入手容易性の観点から紫外線及び電子線が好ましく、特に紫外線が好ましい。したがって、インクは、放射線として、紫外線を照射することにより硬化可能なインクであることが好ましい。以下、インクの各成分について説明する。a重合開始剤第1のインク1および第2のインク2の双方における重合開始剤としては、公知のラジカル重合開始剤や公知のカチオン重合開始剤を使用することができる。重合開始剤は、1種単独で使用してもよく、2種以上を併用してもよい。また、ラジカル重合開始剤とカチオン重合開始剤とを併用してもよい。また、重合開始剤は、外部エネルギーを吸収して重合開始種を生成する化合物である。重合を開始するために使用される外部エネルギーは、熱及び活性放射線に大別され、それぞれ、熱重合開始剤及び光重合開始剤が使用される。活性放射線としては、γ線、β線、電子線、紫外線、可視光線、赤外線が例示できる。また、インクは、重合性化合物としてラジカル重合性化合物を使用する場合には、ラジカル重合開始剤を含有することが好ましく、重合性化合物としてカチオン重合性化合物を使用する場合には、カチオン重合開始剤を含有することが好ましい。<ラジカル重合開始剤>ラジカル重合開始剤としては、芳香族ケトン類、アシルホスフィン化合物、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、炭素ハロゲン結合を有する化合物、及び、アルキルアミン化合物等が挙げられる。これらのラジカル重合開始剤は、上記の化合物を単独若しくは組み合わせて使用してもよい。ラジカル重合開始剤は、単独もしくは2種以上の併用によって好適に用いられる。<カチオン重合開始剤>カチオン重合開始剤光酸発生剤としては、例えば、化学増幅型フォトレジストや光カチオン重合に利用される化合物が用いられる有機エレクトロニクス材料研究会編、イメージング用有機材料、ぶんしん出版1993年、187~192ページ参照。第1に、ジアゾニウム、アンモニウム、ヨードニウム、スルホニウム、ホスホニウムなどの芳香族オニウム化合物のBC6F54-、PF6-、AsF6-、SbF6-、CF3SO3-塩を挙げることができる。第2に、スルホン酸を発生するスルホン化物を挙げることができる。第3に、ハロゲン化水素を光発生するハロゲン化物も用いることができる。第4に、鉄アレーン錯体を挙げることができる。また、インクにおいて、重合開始剤の総使用量は、それぞれ、重合性化合物の総使用量に対して、0.01~35質量であることが好ましく、0.5~20質量であることがより好ましく、1.0~20質量であることがさらに好ましい。0.01質量以上であると、インクを十分硬化させることができ、35質量以下であると、硬化度が均一な硬化膜を得ることができる。また、インクに後述する増感剤を用いる場合、重合開始剤の総使用量は、重合開始剤:増感剤の質量比で、重合開始剤:増感剤=200:1~1:200であることが好ましく、50:1~1:50であることがより好ましく、20:1~1:5であることがさらに好ましい。b重合性化合物第1のインク1および第2のインク2の双方のインクは、重合性化合物を含有する。重合性化合物は、分子量が1,000以下であることが好ましく、50~800であることがより好ましく、60~500であることがさらに好ましい。また、重合性化合物は、何らかのエネルギー付与により、ラジカル重合反応やカチオン重合反応、アニオン重合反応等の重合反応を生起し、硬化する化合物であれば特に制限はなく、モノマー、オリゴマー、ポリマーの種を問わず使用することができるが、特に、前記重合開始剤から発生する開始種により重合反応を生起する、光重合性化合物として知られる各種公知の重合性化合物を使用することができる。また、重合性化合物としては、ラジカル重合性化合物及びカチオン重合性化合物を好ましく例示できる。<ラジカル重合性化合物>ラジカル重合性化合物は、特に制限はなく、公知のラジカル重合性化合物を用いることができるが、エチレン性不飽和化合物であることが好ましく、メタアクリレート化合物、メタアクリルアミド化合物、N-ビニル化合物、及び/又は、ビニルエーテル化合物であることがより好ましく、メタアクリレート化合物、及び/又は、N-ビニル化合物であることがさらに好ましい。なお、メタアクリルとは、アクリル及びメタクリルの両方を意味する。第1のインク1にラジカル重合性化合物を使用する場合、第1のインク1は、b-1重合性化合物の総質量のうち、単官能ラジカル重合性化合物が67~100質量であることが好ましく、70~100質量であることがより好ましく、85~95質量であることがさらに好ましい。上記範囲であると、印刷層102が延伸性が富むものとなる。第2のインク2にラジカル重合性化合物を使用する場合、第2のインク2は、b-2重合性化合物の総質量のうち、多官能ラジカル重合性化合物が55~100質量であることが好ましく、60~100質量であることがより好ましく、80~100質量であることがさらに好ましく、100質量、すなわち、b-2重合性化合物が全て多官能ラジカル重合性化合物であることが特に好ましい。上記範囲であると、印刷層102が、例えば耐衝撃性、耐摩耗性耐擦性、耐傷性、耐溶剤性に優れたものとなる。本明細書では、耐衝撃性、耐摩耗性耐擦性、耐傷性、耐溶剤性を総称して耐久性と言うことがある。また、ラジカル重合性化合物は、単官能であっても、多官能であってもよい。単官能ラジカル重合性化合物としては、後述するN-ビニル化合物であることが好ましく、N-ビニルラクタム類であることがより好ましい。また、第1のインク1におけるb-1重合性化合物としてラジカル重合性化合物を使用する場合、第1のインク1は、後述するN-ビニル化合物を含むことがさらに好ましく、N-ビニルラクタム類を含むことが特に好ましい。多官能ラジカル重合性化合物としては、後述する多官能メタアクリレート化合物であることが好ましい。なお、メタアクリレートとは、アクリレート及びメタクリレートの両方を意味する。また、多官能ラジカル重合性化合物としては、2官能ラジカル重合性化合物と、3官能以上のラジカル重合性化合物とを組み合わせて使用することが好ましく、2官能ラジカル重合性化合物と、3官能ラジカル重合性化合物とを組み合わせて使用することがより好ましい。第2のインク2におけるb-2重合性化合物としてラジカル重合性化合物を使用する場合、第2のインク2は、b-2重合性化合物の総質量のうち、2官能ラジカル重合性化合物が30~100質量であることが好ましく、50~95質量であることがより好ましく、70~90質量であることがさらに好ましい。また、第2のインク2は、b-2重合性化合物の総質量のうち、3官能以上のラジカル重合性化合物を5~50質量含むことが好ましく、10~30質量含むことがより好ましい。さらに第2のインク2は、b-2重合性化合物の総質量のうち、3官能ラジカル重合性化合物を5~50質量含むことが好ましく、10~30質量含むことがより好ましい。第1のインク1にラジカル重合性化合物を使用する場合、第1のインク1は、第1のインク1の総質量のうち、単官能ラジカル重合性化合物が50~95質量であることが好ましく、55~90質量であることがより好ましく、60~85質量であることがさらに好ましい。上記範囲であると、印刷層102が延伸性柔軟性が富むものとなる。第2のインク2にラジカル重合性化合物を使用する場合、第2のインク2は、第2のインク2の総質量のうち、多官能ラジカル重合性化合物が50~98質量であることが好ましく、55~95質量であることがより好ましく、60~90質量であることがさらに好ましい。上記範囲であると、印刷層102が耐久性に優れたものとなる。以下に、単官能ラジカル重合性化合物、及び、多官能ラジカル重合性化合物について説明する。単官能ラジカル重合性モノマーラジカル重合性化合物としては、単官能ラジカル重合性モノマーを使用することができる。単官能ラジカル重合性モノマーとしては、単官能アクリレート化合物、単官能メタクリレート類、単官能N-ビニル化合物、単官能アクリルアミド化合物、及び、単官能メタクリルアミド化合物が好ましく例示でき、単官能アクリレート化合物、単官能メタクリレート化合物、及び、単官能N-ビニル化合物がより好ましく例示できる。第1のインク1が単官能ラジカル重合性モノマーを含有する場合、単官能ラジカル重合性モノマーは、単官能アクリレート化合物と単官能N-ビニル化合物とを、又は、単官能メタクリレート化合物と単官能N-ビニル化合物とを併用することが好ましく、単官能アクリレート化合物と単官能N-ビニル化合物とを併用することが特に好ましい。単官能ラジカル重合性モノマーとしては、アクリロイルオキシ基、メタクリロイルオキシ基、アクリルアミド基、メタクリルアミド基及びN-ビニル基よりなる群から選択されるエチレン性不飽和二重結合基を1つのみ有し、かつ環状構造を有するモノマーを使用することがより好ましい。また、好適に用いることができるラジカル重合性モノマーとしてエチレン性不飽和化合物が挙げられる。単官能アクリレート類、単官能メタクリレート類、単官能ビニルオキシ化合物、単官能アクリルアミド類及び単官能メタクリルアミド類としては、フェニル基、ナフチル基、アントラセニル基、ピリジニル基、テトラヒドロフルフリル基、ピペリジニル基、シクロヘキシル基、シクロペンチル基、シクロヘプチル基、イソボロニル基、トリシクロデカニル基等の環状構造を有する基を有する単官能ラジカル重合性モノマーが好ましく挙げられる。単官能ラジカル重合性モノマーとして、好ましくは、ノルボルニルメタアクリレート、イソボロニルメタアクリレート、シクロヘキシルメタアクリレート、シクロペンチルメタアクリレート、シクロヘプチルメタアクリレート、シクロオクチルメタアクリレート、シクロデシルメタアクリレート、ジシクロデシルメタアクリレート、トリメチルシクロヘキシルメタアクリレート、4-t-ブチルシクロヘキシルメタアクリレート、アクリロイルモルフォリン、2-ベンジルメタアクリレート、フェノキシエチルメタアクリレート、フェノキシジエチレングリコールメタアクリレート、フェノキシトリエチレングリコールメタアクリレート、EO変成クレゾールメタアクリレート、テトラヒドロフルフリルメタアクリレート、カプロラクトン変成テトラヒドロフルフリルアクリレート、ノニルフェノキシポリエチレングリコールメタアクリレート、ネオペンチルグリコールベンゾエートメタアクリレート、パラクミルフェノキシエチレングリコールメタアクリレート、N-フタルイミドエチルメタアクリレート、ペンタメチルピペリジルメタアクリレート、テトラメチルピペリジルメタアクリレート、N-シクロヘキシルアクリルアミド、N-1,1-ジメチル-2-フェニルエチルアクリルアミド、N-ジフェニルメチルアクリルアミド、N-フタルイミドメチルアクリルアミド、N-1,1’-ジメチル-3-1,2,4-トリアゾール-1-イルプロピルアクリルアミド、5-メタアクリロイルオキシメチル-5-エチル-1,3-ジオキサシクロヘキサン等を例示できる。また、単官能ラジカル重合性モノマーとして、N-ビニル基を有し、環状構造を有する基を有するラジカル重合性モノマーを使用することが好ましい。中でもN-ビニルカルバゾール、1-ビニルイミダゾール、N-ビニルラクタム類を使用することが好ましく、N-ビニルラクタム類を使用することがさらに好ましい。第1のインク1において、N-ビニル基を有する単官能環状重合性モノマーを、第1のインク1全体の1~40質量含有することが好ましく、10~35質量含有することがより好ましく、12~30質量含有することがさらに好ましい。上記範囲において他の重合性化合物との良好な共重合性を示し、硬化性、耐ブロッキング性に優れるインクが得られる。また、第1のインク1において、単官能N-ビニルラクタム類を、第1のインク1全体の1~40質量含有することが好ましく、10~35質量含有することがより好ましく、12~30質量含有することがさらに好ましい。単官能N-ビニルラクタム類の使用量が上記の数値の範囲内であると、硬化性、硬化膜柔軟性、硬化膜の支持体への密着性に優れる。また、N-ビニルラクタム類は比較的融点が高い化合物である。N-ビニルラクタム類が40質量以下の含有率であると、0°C以下の低温下でも良好な溶解性を示し、インクの取り扱い可能温度範囲が広くなり好ましい。単官能ラジカル重合性モノマーとして、下記非環状単官能モノマーを使用することもできる。非環状単官能モノマーは比較的低粘度であり、例えば、インクを低粘度化する目的においても好ましく使用できる。ただし、硬化膜のべとつきを抑えることや、成形加工時にキズ等を発生させない高い膜強度を与えるという観点で、下記非環状単官能モノマーがインク全体に占める割合は、20質量以下であることが好ましい。より好ましくは15質量以下である。具体的には、オクチルメタアクリレート、2-エチルヘキシルメタアクリレート、デシルメタアクリレート、ドデシルメタアクリレート、トリデシルメタアクリレート、テトラデシルメタアクリレート、ヘキサデシルメタアクリレート、2-ヒドロキシエチルメタアクリレート、ブトキシエチルメタアクリレート、カルビトールメタアクリレート、2-エチルヘキシルジグリコールメタアクリレート、ポリエチレングリコールメタアクリレートモノメチルエーテル、ポリプロピレングリコールメタアクリレートモノメチルエーテル、ポリテトラエチレングリコールメタアクリレートモノメチルエーテル等が挙げられる。また、これらの他にも、ポリエチレングリコールモノメタアクリレート、ポリエチレングリコールメタアクリレートメチルエステル、ポリエチレングリコールメタアクリレートエチルエステル、ポリエチレングリコールメタアクリレートフェニルエステル、ポリプロピレングリコールモノメタアクリレート、ポリプロピレングリコールモノメタアクリレートフェニルエステル、ポリプロピレングリコールメタアクリレートメチルエステル、ポリプロピレングリコールメタアクリレートエチルエステル、2-エチルヘキシルアクリレート、n-オクチルアクリレート、n-ノニルアクリレート、n-デシルアクリレート、イソオクチルアクリレート、n-ラウリルアクリレート、n-トリデシルアクリレート、n-セチルアクリレート、n-ステアリルアクリレート、2-ヒドロキシエチルアクリレート、ブトキシエチルアクリレート、テトラヒドロフルフリルアクリレート、ベンジルアクリレート、オリゴエステルアクリレート、N-メチロールアクリルアミド、ジアセトンアクリルアミド、エポキシアクリレート、メチルメタクリレート、n-ブチルメタクリレート、2-エチルヘキシルメタクリレート、n-オクチルメタクリレート、n-ノニルメタクリレート、n-デシルメタクリレート、イソオクチルメタクリレート、n-ラウリルメタクリレート、n-トリデシルメタクリレート、n-セチルメタクリレート、n-ステアリルメタクリレート、アリルメタクリレート、グリシジルメタクリレート、ベンジルメタクリレート、ジメチルアミノメチルメタクリレート、及び、アリルグリシジルエーテル等が例示できる。さらに、2-エチルヘキシル-ジグリコールアクリレート、2-ヒドロキシ-3-フェノキシプロピルアクリレート、2-ヒドロキシブチルアクリレート、2-アクリロイロキシエチルフタル酸、2-アクリロイロキシエチル-2-ヒドロキシエチルフタル酸、エトキシ化フェニルアクリレート、2-アクリロイロキシエチルコハク酸、2-アクリロイロキシエチルヘキサヒドロフタル酸、ラクトン変性可撓性アクリレート、ブトキシエチルアクリレート、2-ヒドロキシエチルアクリレート、メトキシジプロピレングリコールアクリレート等が例示できる。多官能ラジカル重合性モノマーラジカル重合性化合物として、多官能ラジカル重合性モノマーを使用することができる。多官能ラジカル重合性モノマーとしては、アクリロイルオキシ基、メタクリロイルオキシ基、アクリルアミド基、メタクリルアミド基、ビニルオキシ基、及び、N-ビニル基よりなる群から選択されるエチレン性不飽和二重結合を2つ以上有する多官能重合性モノマーを好ましく例示できる。多官能重合性モノマーを含有することで、高い硬化膜強度を有するインクが得られる。ラジカル重合可能なエチレン性不飽和結合を有する多官能ラジカル重合性モノマーの例としては、アクリル酸、メタクリル酸、イタコン酸、クロトン酸、イソクロトン酸、マレイン酸等の不飽和カルボン酸及びそれらの塩、エチレン性不飽和基を有する無水物、アクリロニトリル、スチレン、さらに種々の不飽和ポリエステル、不飽和ポリエーテル、不飽和ポリアミド、不飽和ウレタンメタアクリル系モノマーあるいはプレポリマー、エポキシ系モノマーあるいはプレポリマー、ウレタン系モノマーあるいはプレポリマー等のメタアクリル酸エステルであって、エチレン性不飽和二重結合基を2つ以上有する化合物が好ましく用いられる。具体例としては、ネオペンチルグリコールジメタアクリレート、ポリエチレングリコールジメタアクリレート、ジエチレングリコールジメタアクリレート、トリエチレングリコールジメタアクリレート、テトラエチレングリコールジメタアクリレート、ポリプロピレングリコールジメタアクリレート、ポリテトラメチレングリコールジメタアクリレート、ビスフェノールAのプロピレンオキサイドPO付加物ジメタアクリレート、エトキシ化ネオペンチルグリコールジメタアクリレート、プロポキシ化ネオペンチルグリコールジメタアクリレート、ビスフェノールAのエチレンオキサイドEO付加物ジメタアクリレート、EO変性ペンタエリスリトールトリメタアクリレート、PO変性ペンタエリスリトールトリメタアクリレート、EO変性ペンタエリスリトールテトラメタアクリレート、PO変性ペンタエリスリトールテトラメタアクリレート、EO変性ジペンタエリスリトールテトラメタアクリレート、PO変性ジペンタエリスリトールテトラメタアクリレート、EO変性トリメチロールプロパントリメタアクリレート、PO変性トリメチロールプロパントリメタアクリレート、EO変性テトラメチロールメタンテトラメタアクリレート、PO変性テトラメチロールメタンテトラメタアクリレート、ペンタエリスリトールトリメタアクリレート、ペンタエリスリトールテトラメタアクリレート、ジペンタエリスリトールテトラメタアクリレート、トリメチロールプロパントリメタアクリレート、テトラメチロールメタンテトラメタアクリレート、トリメチロールエタントリメタアクリレート、トリメチロールプロパントリメタアクリレート、ビス4-メタアクリロキシポリエトキシフェニルプロパン、ジアリルフタレート、トリアリルトリメリテート、1,6-ヘキサンジオールジメタアクリレート、1,9-ノナンジオールジメタアクリレート、1,10-デカンジオールジメタアクリレート、ヒドロキシピバリン酸ネオペンチルグリコールジメタアクリレート、テトラメチロールメタントリメタアクリレート、ジメチロールトリシクロデカンジメタアクリレート、変性グリセリントリメタアクリレート、ビスフェノールAジグリシジルエーテルメタアクリル酸付加物、変性ビスフェノールAジメタアクリレート、カプロラクトン変性ジペンタエリスリトールヘキサメタアクリレート、ジペンタエリスリトールヘキサメタアクリレート、ペンタエリスリトールトリメタアクリレートトリレンジイソシアネートウレタンプレポリマー、ペンタエリスリトールトリメタアクリレートヘキサメチレンジイソシアネートウレタンプレポリマー、ジトリメチロールプロパンテトラメタアクリレート、ペンタエリスリトールトリメタアクリレートヘキサメチレンジイソシアネートウレタンプレポリマーが挙げられる。さらに具体的には、山下晋三編架橋剤ハンドブック1981年、大成社;加藤清視編UVEB硬化ハンドブック原料編1985年、高分子刊行会;ラドテック研究会編UVEB硬化技術の応用と市場79頁1989年、シーエムシー社;滝山栄一郎著ポリエステル樹脂ハンドブック1988年、株日刊工業新聞社等に記載の市販品若しくは業界で公知のラジカル重合性乃至架橋性のモノマー、オリゴマー及びポリマーを用いることができる。これらの中でも、多官能ラジカル重合性モノマーとしては、以下のものを好ましく例示できる。2官能ラジカル重合性モノマーとしては、エチレングリコールジメタアクリレート、ジエチレングリコールジメタアクリレート、トリエチレングリコールジメタアクリレート、テトラエチレングリコールジメタアクリレート、ポリエチレングリコールジメタアクリレート、プロピレングリコールジメタアクリレート、ジプロピレングリコールジメタアクリレート、トリプロピレングリコールジメタアクリレート、テトラプロピレングリコールジメタアクリレート、ポリプロピレングリコールジメタアクリレート、エトキシ化ネオペンチルグリコールジアクリレート、プロポキシ化ネオペンチルグリコールジアクリレートが好ましく例示できる。さらに、ラジカル重合性化合物として、ビニルエーテル化合物を用いることも好ましい。上述したラジカル重合性化合物として列挙されているモノマーは、反応性が高く、粘度が低く、また、支持体への密着性に優れる。<カチオン重合性化合物>カチオン重合性化合物としては、硬化性及び耐擦過性の観点から、オキセタン環含有化合物及びオキシラン環含有化合物が好適であり、オキセタン環含有化合物及びオキシラン環含有化合物の両方を含有する態様がより好ましい。ここで、オキシラン環含有化合物以下、オキシラン化合物ともいう。とは、分子内に、少なくとも1つのオキシラン環オキシラニル基、エポキシ基を含む化合物であり、具体的にはエポキシ樹脂として通常用いられているものの中から適宜選択することができ、例えば、従来公知の芳香族エポキシ樹脂、脂環族エポキシ樹脂、脂肪族エポキシ樹脂が挙げられる。モノマー、オリゴマー及びポリマーのいずれであってもよい。また、オキセタン環含有化合物以下、オキセタン化合物ともいう。とは、分子内に少なくとも1つのオキセタン環オキセタニル基を含む化合物である。第1のインク1にカチオン重合性化合物を使用する場合、第1のインク1は、b-1重合性化合物の総質量のうち、単官能カチオン重合性化合物が65~95質量であることが好ましく、65~85質量であることがより好ましく、65~75質量であることがさらに好ましい。上記範囲であると、印刷層102が延伸性が富むものとなる。第2のインク2にカチオン重合性化合物を使用する場合、第2のインク2は、b-2重合性化合物の総質量のうち、多官能カチオン重合性化合物が50~90質量であることが好ましく、52~75質量であることがより好ましく、55~65質量であることがさらに好ましい。上記範囲であると、印刷層102が耐久性に優れたものとなる。また、カチオン重合性化合物は、単官能であっても、多官能であってもよい。単官能カチオン重合性化合物としては、単官能オキシラン化合物、及び/又は、単官能オキセタン化合物であることが好ましい。多官能カチオン重合性化合物としては、2官能カチオン重合性化合物であることが好ましい。また、多官能ラジカル重合性化合物としては、多官能オキシラン化合物、及び/又は、多官能オキセタン化合物であることが好ましく、多官能オキシラン化合物と多官能オキセタン化合物とを併用することがより好ましい。第1のインク1にカチオン重合性化合物を使用する場合、第1のインク1は、第1のインク1の総質量のうち、単官能カチオン重合性化合物が40~95質量であることが好ましく、45~80質量であることがより好ましく、45~65質量であることがさらに好ましい。上記範囲であると、印刷層102が延伸性が富むものとなる。第2のインク2にカチオン重合性化合物を使用する場合、第2のインク2は、第2のインク2の総質量のうち、多官能カチオン重合性化合物が35~90質量であることが好ましく、38~75質量であることがより好ましく、40~60質量であることがさらに好ましい。上記範囲であると、印刷層102が耐久性に優れたものとなる。以下、単官能カチオン重合性化合物、及び、多官能カチオン重合性化合物について詳細に説明する。カチオン重合性化合物としては、例えば、特開平6-9714号、特開2001-31892号、同2001-40068号、同2001-55507号、同2001-310938号、同2001-310937号、同2001-220526号などの各公報に記載されているエポキシ化合物、ビニルエーテル化合物、オキセタン化合物などが挙げられる。単官能エポキシ化合物の例としては、例えば、フェニルグリシジルエーテル、p-tert-ブチルフェニルグリシジルエーテル、ブチルグリシジルエーテル、2-エチルヘキシルグリシジルエーテル、アリルグリシジルエーテル、1,2-ブチレンオキサイド、1,3-ブタジエンモノオキサイド、1,2-エポキシドデカン、エピクロロヒドリン、1,2-エポキシデカン、スチレンオキサイド、シクロヘキセンオキサイド、3-メタクリロイルオキシメチルシクロヘキセンオキサイド、3-アクリロイルオキシメチルシクロヘキセンオキサイド、3-ビニルシクロヘキセンオキサイド等が挙げられる。また、多官能エポキシ化合物の例としては、例えば、ビスフェノールAジグリシジルエーテル、ビスフェノールFジグリシジルエーテル、ビスフェノールSジグリシジルエーテル、臭素化ビスフェノールAジグリシジルエーテル、臭素化ビスフェノールFジグリシジルエーテル、臭素化ビスフェノールSジグリシジルエーテル、エポキシノボラック樹脂、水添ビスフェノールAジグリシジルエーテル、水添ビスフェノールFジグリシジルエーテル、水添ビスフェノールSジグリシジルエーテル、3,4-エポキシシクロヘキシルメチル-3’,4’-エポキシシクロヘキサンカルボキシレート、2-3,4-エポキシシクロヘキシル-7,8-エポキシ-1,3-ジオキサスピロ[5.5]ウンデカン、ビス3,4-エポキシシクロヘキシルメチルアジペート、ビニルシクロヘキセンオキサイド、4-ビニルエポキシシクロヘキサン、ビス3,4-エポキシ-6-メチルシクロヘキシルメチルアジペート、3,4-エポキシ-6-メチルシクロヘキシル-3’,4’-エポキシ-6’-メチルシクロヘキサンカルボキシレート、メチレンビス3,4-エポキシシクロヘキサン、ジシクロペンタジエンジエポキサイド、エチレングリコールのジ3,4-エポキシシクロヘキシルメチルエーテル、エチレンビス3,4-エポキシシクロヘキサンカルボキシレート、エポキシヘキサヒドロフタル酸ジオクチル、エポキシヘキサヒドロフタル酸ジ-2-エチルヘキシル、1,4-ブタンジオールジグリシジルエーテル、1,6-ヘキサンジオールジグリシジルエーテル、グリセリントリグリシジルエーテル、トリメチロールプロパントリグリシジルエーテル、ポリエチレングリコールジグリシジルエーテル、ポリプロピレングリコールジグリシジルエーテル類、1,13-テトラデカジエンジオキサイド、リモネンジオキサイド、1,2,7,8-ジエポキシオクタン、1,2,5,6-ジエポキシシクロオクタン等が挙げられる。これらのエポキシ化合物のなかでも、芳香族エポキシド及び脂環式エポキシドが、硬化速度に優れるという観点から好ましく、特に脂環式エポキシドが好ましい。単官能オキセタン化合物の例としては、例えば、3-エチル-3-ヒドロキシメチルオキセタン、3-メタアリルオキシメチル-3-エチルオキセタン、3-エチル-3-オキセタニルメトキシメチルベンゼン、4-フルオロ-[1-3-エチル-3-オキセタニルメトキシメチル]ベンゼン、4-メトキシ-[1-3-エチル-3-オキセタニルメトキシメチル]ベンゼン、[1-3-エチル-3-オキセタニルメトキシエチル]フェニルエーテル、イソブトキシメチル3-エチル-3-オキセタニルメチルエーテル、イソボルニルオキシエチル3-エチル-3-オキセタニルメチルエーテル、イソボルニル3-エチル-3-オキセタニルメチルエーテル、2-エチルヘキシル3-エチル-3-オキセタニルメチルエーテル、エチルジエチレングリコール3-エチル-3-オキセタニルメチルエーテル、ジシクロペンタジエン3-エチル-3-オキセタニルメチルエーテル、ジシクロペンテニルオキシエチル3-エチル-3-オキセタニルメチルエーテル、ジシクロペンテニル3-エチル-3-オキセタニルメチルエーテル、テトラヒドロフルフリル3-エチル-3-オキセタニルメチルエーテル、テトラブロモフェニル3-エチル-3-オキセタニルメチルエーテル、2-テトラブロモフェノキシエチル3-エチル-3-オキセタニルメチルエーテル、トリブロモフェニル3-エチル-3-オキセタニルメチルエーテル、2-トリブロモフェノキシエチル3-エチル-3-オキセタニルメチルエーテル、2-ヒドロキシエチル3-エチル-3-オキセタニルメチルエーテル、2-ヒドロキシプロピル3-エチル-3-オキセタニルメチルエーテル、ブトキシエチル3-エチル-3-オキセタニルメチルエーテル、ペンタクロロフェニル3-エチル-3-オキセタニルメチルエーテル、ペンタブロモフェニル3-エチル-3-オキセタニルメチルエーテル、ボルニル3-エチル-3-オキセタニルメチルエーテル等が挙げられる。多官能オキセタン化合物の例としては、例えば、3,7-ビス3-オキセタニル-5-オキサノナン、3,3’-1,3-2-メチレニルプロパンジイルビスオキシメチレンビス3-エチルオキセタン、1,4-ビス[3-エチル-3-オキセタニルメトキシメチル]ベンゼン、1,2-ビス[3-エチル-3-オキセタニルメトキシメチル]エタン、1,3-ビス[3-エチル-3-オキセタニルメトキシメチル]プロパン、エチレングリコールビス3-エチル-3-オキセタニルメチルエーテル、ジシクロペンテニルビス3-エチル-3-オキセタニルメチルエーテル、トリエチレングリコールビス3-エチル-3-オキセタニルメチルエーテル、テトラエチレングリコールビス3-エチル-3-オキセタニルメチルエーテル、トリシクロデカンジイルジメチレン3-エチル-3-オキセタニルメチルエーテル、トリメチロールプロパントリス3-エチル-3-オキセタニルメチルエーテル、1,4-ビス3-エチル-3-オキセタニルメトキシブタン、1,6-ビス3-エチル-3-オキセタニルメトキシヘキサン、ペンタエリスリトールトリス3-エチル-3-オキセタニルメチルエーテル、ペンタエリスリトールテトラキス3-エチル-3-オキセタニルメチルエーテル、ポリエチレングリコールビス3-エチル-3-オキセタニルメチルエーテル、ジペンタエリスリトールヘキサキス3-エチル-3-オキセタニルメチルエーテル、ジペンタエリスリトールペンタキス3-エチル-3-オキセタニルメチルエーテル、ジペンタエリスリトールテトラキス3-エチル-3-オキセタニルメチルエーテル、カプロラクトン変性ジペンタエリスリトールヘキサキス3-エチル-3-オキセタニルメチルエーテル、カプロラクトン変性ジペンタエリスリトールペンタキス3-エチル-3-オキセタニルメチルエーテル、ジトリメチロールプロパンテトラキス3-エチル-3-オキセタニルメチルエーテル、EO変性ビスフェノールAビス3-エチル-3-オキセタニルメチルエーテル、PO変性ビスフェノールAビス3-エチル-3-オキセタニルメチルエーテル、EO変性水添ビスフェノールAビス3-エチル-3-オキセタニルメチルエーテル、PO変性水添ビスフェノールAビス3-エチル-3-オキセタニルメチルエーテル、EO変性ビスフェノールF3-エチル-3-オキセタニルメチルエーテル等の多官能オキセタンが挙げられる。なお、これらのカチオン重合性化合物は、1種のみを用いても、2種以上を併用してもよい。また、インク中の重合性化合物の総質量は、インクの総質量に対し、55~95質量であることが好ましく、60~90質量であることがより好ましい。上記範囲内であると、硬化性に優れ、また、粘度が適度である。また、重合性化合物の製造方法としては、特に制限はなく、公知の方法により合成することができる。また、入手可能な場合は、市販品を使用してもよい。c着色剤第1のインク1には、着色剤としての顔料が含有されている。顔料は、耐候性に優れ、色再現性に富む。また、インクに好適に使用し得る顔料着色剤は、活性放射線による硬化反応の感度を低下させないという観点からは、硬化反応である重合反応において重合禁止剤として機能しない化合物を選択することが好ましい。顔料としては、特に限定されるわけではないが、例えばカラーインデックスに記載される下記の番号の有機又は無機顔料が使用できる。赤又はマゼンタ顔料としては、PigmentRed3,5,19,22,31,38,42,43,48:1,48:2,48:3,48:4,48:5,49:1,53:1,57:1,57:2,58:4,63:1,81,81:1,81:2,81:3,81:4,88,104,108,112,122,123,144,146,149,166,168,169,170,177,178,179,184,185,208,216,226,257、PigmentViolet3,19,23,29,30,37,50,88、PigmentOrange13,16,20,36、青又はシアン顔料としては、PigmentBlue1,15,15:1,15:2,15:3,15:4,15:6,16,17-1,22,27,28,29,36,60、緑顔料としては、PigmentGreen7,26,36,50、黄顔料としては、PigmentYellow1,3,12,13,14,17,34,35,37,55,74,81,83,93,94,95,97,108,109,110,120,137,138,139,153,154,155,157,166,167,168,180,185,193、黒顔料としては、PigmentBlack7,28,26、白色顔料としては、PigmentWhite6,18,21などが目的に応じて使用できる。また、着色剤は、インクに添加された後、適度に当該インク内で分散することが好ましい。着色剤の分散には、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各分散装置を用いることができる。着色剤は、インクの調製に際して、各成分とともに直接添加により配合してもよいが、分散性向上のため、あらかじめ溶剤又はラジカル重合性化合物のような分散媒体に添加し、均一分散或いは溶解させた後、配合することもできる。d分散剤インクは、顔料をインク中に安定に分散させるため、分散剤を含有することが好ましい。分散剤としては、高分子分散剤が好ましい。なお、高分子分散剤とは、質量平均分子量が1,000以上の分散剤を意味する。高分子分散剤としては、DisperBYK-101、DisperBYK-102、DisperBYK-103、DisperBYK-106、DisperBYK-111、DisperBYK-161、DisperBYK-162、DisperBYK-163、DisperBYK-164、DisperBYK-166、DisperBYK-167、DisperBYK-168、DisperBYK-170、DisperBYK-171、DisperBYK-174、DisperBYK-182以上BYKChemie社製、EFKA4010、EFKA4046、EFKA4080、EFKA5010、EFKA5207、EFKA5244、EFKA6745、EFKA6750、EFKA7414、EFKA745、EFKA7462、EFKA7500、EFKA7570、EFKA7575、EFKA7580以上エフカアディティブ社製、ディスパースエイド6、ディスパースエイド8、ディスパースエイド15、ディスパースエイド9100サンノプコ株製等の高分子分散剤;ソルスパースSolsperse3000,5000,9000,12000,13240,13940,17000,22000,24000,26000,28000,32000,36000,39000,41000,71000などの各種ソルスパース分散剤アビシア社製;アデカプルロニックL31,F38,L42,L44,L61,L64,F68,L72,P95,F77,P84,F87、P94,L101,P103,F108,L121,P-123株ADEKA製及びイソネットS-20三洋化成工業株製、楠本化成株製ディスパロンKS-860,873SN,874高分子分散剤、2150脂肪族多価カルボン酸、7004ポリエーテルエステル型が挙げられる。インク中における分散剤の含有量は使用目的により適宜選択されるが、インク全体の質量に対し、それぞれ0.05~15質量であることが好ましい。eその他の成分インクには、必要に応じて、前記成分以外の他の成分を添加することができる。その他の成分としては、例えば、増感剤、共増感剤、界面活性剤、紫外線吸収剤、酸化防止剤、褪色防止剤、導電性塩類、溶剤、高分子化合物、塩基性化合物等が挙げられる。この他にも、必要に応じて、例えば、レベリング添加剤、マット剤、膜物性を調整するためのワックス類、ポリオレフィンやPET等の支持体への密着性を改善するために、重合を阻害しないタッキファイヤーなどを含有させることができる。タッキファイヤーとしては、具体的には、特開2001-49200号公報の5~6pに記載されている高分子量の粘着性ポリマー例えば、メタアクリル酸と炭素数1~20のアルキル基を有するアルコールとのエステル、メタアクリル酸と炭素数3~14の脂環族アルコールとのエステル、メタアクリル酸と炭素数6~14の芳香族アルコールとのエステルからなる共重合物や、重合性不飽和結合を有する低分子量粘着付与性樹脂などが例示できる。以上のような成分を含有する第1のインク1と第2のインク2とは、硬化後の特性が互いに異なる。図5に示すように、第1のインク1を硬化させた第1の硬化物の第1のガラス転移点Tg1とし、第2のインク2を硬化させた第2の硬化物の第2のガラス転移点Tg2としたとき、第2のガラス転移点Tg2の方が、第1のガラス転移点Tg1よりも高い。なお、各ガラス転移点の調整としては、例えば、インクを硬化する際に照射される紫外線の波長や照射時間を調整することによって行なうことができる。例えば印刷物100が加工されてなる成形体200が自動車のスピードメーターのパネルとして用いられる場合には、その使用環境温度は、国や地域にもよるが、通常、-40~100°Cであると考えられる。この場合、第1のガラス転移点Tg1は、成形体200印刷物100が使用される使用環境温度の上限値未満、すなわち、100°C未満であり、第2のガラス転移点Tg2は、上限値以上、すなわち、100°C以上に設定されるのが好ましく、第1のガラス転移点Tg1が50~90°Cであり、第2のガラス転移点Tg2が100~150°Cに設定されるのがより好ましい。また、第1のガラス転移点Tg1と第2のガラス転移点Tg2との差Tg2-Tg1は、300°C以下であるのが好ましく、10~200°Cであるのがより好ましく、50~100°Cであるのがさらに好ましい。以上のようなガラス転移点を有する第1の硬化物と第2の硬化物とを比較した場合、第1の硬化物は、第2の硬化物よりも延伸性に優れたものとなり、成形体200を成型するときの基材101の変形に容易かつ確実に追従することができる。一方、第2の硬化物は、第1の硬化物よりも耐久性に優れたものとなり、成形体200を成型するときの剥離等が生じるのが防止される。そして、このような第1の硬化物となる第1のインクと、第2の硬化物となる第2のインクは、印刷物100を製造する際に、基材101上の一部または全部に塗布される。このとき、第1のインク1と第2のインク2とは、重なって一部が混合するように塗布されるとともに、紫外線照射手段12a、12bから紫外線を受けて硬化する。これにより、印刷層102が形成される。この印刷層102は、後述するように、第1の硬化物と第2の硬化物との中間の性質を有し、ひび割れや剥離等が生じるのが確実に防止され、耐久性に富むものとなる。なお、第2のインク2は、前述したように実質的に無色透明のものであるため、第1のインク1と第2のインク2とが混合しても、第1のインク1の本来の色に対する変色を抑制または防止することができる。また、第1のインク1と第2のインク2とは、同一のピーク波長の紫外線で一括して硬化させることができる図9、図12参照。この紫外線のピーク波長としては、特に限定されず、例えば、350nm以上450nm以下であるのが好ましく、380nm以上420nm以下であるのがより好ましい。これに対し、第1のインク1が硬化するピーク波長と、第2のインク2が硬化するピーク波長とが異なる、すなわち、硬化波長域が異なる場合には、各ピーク波長の紫外線を照射しなければならない。しかしながら、同一のピーク波長の紫外線を用いることができることにより、印刷物100を製造する際、第1のインク1と第2のインク2とを硬化して印刷層102を形成する工程を容易かつ迅速に行なうことができる。なお、同一のピーク波長の紫外線で第1のインク1と第2のインク2とを硬化させるには、例えば、各インクにそれぞれ同種共通の重合開始剤を含有させる方法等が挙げられる。また、第1のインク1と第2のインク2とは、それぞれ、常温である25度近傍での粘度が1mPas以上1000mPas以下のものであるのが好ましく、1mPas以上50mPas以下のものであるのがより好ましい。さらに、液滴吐出ヘッド9を40°Cに加熱して使用する場合、第1のインク1の40°C下での粘度をμ1、第2のインク2の40°C下での粘度の粘度をμ2としたとき、μ1-μ2/μ1×100=±10[]を満足するのが好ましい。上記範囲であると、第1のインク1と第2のインク2とをそれぞれインクジェット方式で吐出した場合、その吐出が安定して行なわれる。また、第1のインク1と第2のインク2とは、それぞれ、常温である25度近傍での表面張力が5mN/m以上200mN/m以下のものであるのが好ましく、10mN/m以上40mN/m以下のものであるのがより好ましい。さらに、液滴吐出ヘッド9を40°Cに加熱して使用する場合、第1のインク1の40°Cでの表面張力をf1、第2のインク2の40°Cでの粘度の表面張力をf2としたとき、f1-f2/f1×100=±10[]を満足するのが好ましい。上記範囲であると、第1のインク1と第2のインク2とをそれぞれインクジェット方式で吐出した場合、その吐出が安定して行なわれる。また、第1のインク1および第2のインク2の基材101上での濡れ広がり方が同じような挙動を示し、各インクが均一に広がり、1つの印刷層102に色むらが生じるのを防止することができる。なお、インクの粘度や表面張力の調整としては、例えば、界面活性剤等の添加物の含有量の調整によって行なうことができる。次に、インクセット10が装填される印刷装置700について説明する。[印刷装置]図7~図14に示すように、印刷装置700は、装填状態で、紫外線硬化型インク第1のインク1、第2のインク2を吐出した上で、吐出した紫外線硬化型インクに紫外線照射を行なって該紫外線硬化型インクを硬化させ、さらにこの硬化したものを加熱して、基材101上に文字数字や各種の絵柄等を描画するものである。図1~図3に示すように、印刷装置700は、基材101を載置する基台720と、基台720上の基材101を図中のX方向に搬送する搬送装置730と、インクを吐出する液滴吐出ヘッド9と、液滴吐出ヘッド9を支持するキャリッジ740と、キャリッジ740を、X方向と直交するY方向に移動させる送り装置750とを備えている。なお、本実施形態では、搬送装置730および送り装置750により、基材101とキャリッジ740液滴吐出ヘッド9とを、X方向およびY方向にそれぞれ相対的に移動させる往復動させる移動装置移動手段が構成されている。また、図14に示すように、印刷装置700は、印刷層102を基材101ごと加熱する加熱装置790を有している。この加熱装置790は、チャンバー図示せずと、当該チャンバー内に設置された一対の電熱器791とを有している。搬送装置730は、基台720上に設けられたワークステージ760およびステージ移動装置770を備えたものである。ワークステージ760は、ステージ移動装置770によって基台720上をX方向に移動可能に設けられたもので、製造工程において印刷装置700の上流側に配置された搬送装置図示せずから搬送される基材101を、例えば真空吸着機構によってXY平面上に保持するものである。ステージ移動装置770は、ボールネジまたはリニアガイド等の機構を備えたもので、制御装置780から入力される、ワークステージ760のX座標を示すステージ位置制御信号に基づいて、ワークステージ760をX方向に移動させるよう構成されたものである。キャリッジ740を移動させる送り装置750は、例えば基台720を跨ぐ橋梁構造をしたもので、Y方向およびXY平面に直交するZ方向に対して、ボールネジまたはリニアガイドの機構を備えたものである。このような構成のもとに送り装置750は、制御装置780から入力される、キャリッジ740のY座標およびZ座標を示すキャリッジ位置制御信号に基づいて、キャリッジ740をY方向に移動させるとともに、Z方向にも移動させるようになっている。図2および図3に示すように、キャリッジ740は、送り装置750に移動可能に取り付けられた矩形板状のもので、底面741側に複数本実施形態では6個の液滴吐出ヘッド99Y、9C、9M、9K、9Wa、9Wbを、Y方向に沿って配列させた状態で保持したものである。そして、本実施形態では、図2、図3中の左側から順に、液滴吐出ヘッド9Wa、9Y、9C、9M、9K、9Wbが配置されている。これら複数の液滴吐出ヘッド99Y、9C、9M、9K、9Wa、9Wbは、後述するように多数複数のノズルN第1のノズルN1、第2のノズルN2を備え、制御装置780から入力される描画データや駆動制御信号に基づいて、各ノズルNからインクを液滴Lとして吐出するものである。なお、液滴吐出ヘッド9Yは、Yイエローに対応した第1のインク1Yを吐出するものであり、液滴吐出ヘッド9Cは、Cシアンに対応した第1のインク1Cを吐出するものであり、液滴吐出ヘッド9Mは、Mマゼンタに対応した第1のインク1Mを吐出するものであり、液滴吐出ヘッド9Kは、K黒に対応した第1のインク1Kを吐出するものであり、液滴吐出ヘッド9Wa、透明色Wに対応した第2のインク2aを吐出するものであり、液滴吐出ヘッド9Wb、透明色Wに対応した第2のインク2bを吐出するものである。Yイエローに対応する液滴吐出ヘッド9Yには、チューブ710を介してYイエロー用の第1のインク1Yを充填貯蔵したタンク11Yが接続されている。これにより、液滴吐出ヘッド9Yには、タンク11YからYイエロー用の第1のインク1Yが供給されるようになっている。この供給された第1のインク1Yは、液滴Lとして、液滴吐出ヘッド9Yの下面に設けられた複数の第1のノズルN1からそれぞれ吐出される。同様に、Cシアンに対応する液滴吐出ヘッド9Cには、チューブ710を介してCシアン用の第1のインク1Cを充填貯蔵したタンク11Cが接続されている。これにより、液滴吐出ヘッド9Cには、タンク11CからCシアン用の第1のインク1Cが供給されるようになっている。この供給された第1のインク1Cは、液滴Lとして、液滴吐出ヘッド9Cの下面に設けられた複数の第1のノズルN1からそれぞれ吐出される。また、Mマゼンタに対応する液滴吐出ヘッド9Mには、チューブ710を介してMマゼンタ用の第1のインク1Mを充填貯蔵したタンク11Mが接続されている。これにより、液滴吐出ヘッド9Mには、タンク11MからMマゼンタ用の第1のインク1Mが供給されるようになっている。この供給された第1のインク1Mは、液滴Lとして、液滴吐出ヘッド9Mの下面に設けられた複数の第1のノズルN1からそれぞれ吐出される。また、K黒に対応する液滴吐出ヘッド9Kには、チューブ710を介してK黒用の第1のインク1Kを充填貯蔵したタンク11Kが接続されている。これにより、液滴吐出ヘッド9Kには、タンク11KからK黒用の第1のインク1Kが供給されるようになっている。この供給された第1のインク1Kは、液滴Lとして、液滴吐出ヘッド9Kの下面に設けられた複数の第1のノズルN1からそれぞれ吐出される。また、W透明に対応する液滴吐出ヘッド9Waには、チューブ710を介しW透明用の第2のインク2aを充填貯蔵したタンク11Waが接続されている。これにより、液滴吐出ヘッド9Waには、タンク11WaからW透明用の第2のインク2aが供給されるようになっている。この供給された第2のインク2aは、液滴Lとして、液滴吐出ヘッド9Waの下面に設けられた複数の第2のノズルN2からそれぞれ吐出される。また、W透明に対応する液滴吐出ヘッド9Wbには、チューブ710を介しW透明用の第2のインク2bを充填貯蔵したタンク11Wbが接続されている。これにより、液滴吐出ヘッド9Wbには、タンク11WbからW透明用の第2のインク2bが供給されるようになっている。この供給された第2のインク2bは、液滴Lとして、液滴吐出ヘッド9Wbの下面に設けられた複数の第2のノズルN2からそれぞれ吐出される。前述したように、液滴吐出ヘッド9Wa、9Y、9C、9M、9K、9WbがY方向に沿ってこの順に配置されている。これにより、各色に対応する第1のノズルN1もY方向に沿って配置され、第2のノズルN2は、第1のノズルN1の配置方向に沿って、その両側にそれぞれ配置される。このような配置により、図7~図13に示すように、液滴吐出ヘッド9Wa、9Y、9C、9M、9K、9WbがY方向に沿って進行した際、すなわち、往復動した際、その往路では、基材101上に液滴吐出ヘッド9Kの第1のノズルN1から第1のインク1Kを吐出して、次いで、液滴吐出ヘッド9Kよりも進行方向後方に位置する液滴吐出ヘッド9Waの第2のノズルN2から第2のインク2aを吐出することができる。また、復路でも、基材101上に液滴吐出ヘッド9Kの第1のノズルN1から第1のインク1Kを吐出して、次いで、液滴吐出ヘッド9Kよりも進行方向後方に位置する液滴吐出ヘッド9Wbの第2のノズルN2から第2のインク2bを吐出することができる。このように、印刷装置700では、一方向への進行において、すなわち、往路および復路のいずれの場合でも、無色透明な第2のインク2に先行して、有色の第1のインク1を確実に吐出することができる。これにより、基材101上の第1のインク1に第2のインク2が重なってから、これらインクが紫外線照射手段12aまたは12bで硬化するまでの時間を一定にすることができる。また、第1のインク1が液状状態のままで第2のインク2に接触し続ける時間をできる限り短くすることができる。次に、液滴吐出ヘッド99Y、9C、9M、9K、9Wa、9Wbの内部構成について、図4に基づいて説明する。なお、液滴吐出ヘッド9Y、9C、9M、9K、9Wa、9Wbの内部構成は、それぞれ、同じである。図4は、液滴吐出ヘッド9の概略構成図である。図4aは液滴吐出ヘッド9をワークステージ760側から見た平面図、図4bは液滴吐出ヘッド9の部分斜視図、図4cは液滴吐出ヘッド9の1ノズル分の部分断面図である。図4aに示すように、液滴吐出ヘッド9は、複数例えば180個のノズルNをY方向と交差する方向、本実施形態ではX方向に配列しており、これら複数のノズルNによってノズル列NAを形成している。なお、図では1列分のノズルNを示したが、液滴吐出ヘッド9に設けるノズル数およびノズル列数は任意に変更可能であり、例えばX方向に配列したノズル列NAをY方向に複数列設けてもよい。また、図4bに示すように、チューブ710と連結される材料供給孔20aが設けられた振動板20と、ノズルNが設けられたノズルプレート21と、振動板20とノズルプレート21との間に設けられたリザーバー液溜まり22と、複数の隔壁23と、複数のキャビティー液室24とを備えて構成されている。ノズルプレート21の表面底面は、複数のノズルNを形成したノズル面21aとなっている。振動板20上には、各ノズルNに対応して圧電素子駆動素子PZが配置されている。圧電素子PZは、例えばピエゾ素子からなっている。リザーバー22には、材料供給孔20aを介して供給されるインクが充填されるようになっている。キャビティー24は、振動板20と、ノズルプレート21と、1対の隔壁23とによって囲まれるようにして形成されおり、各ノズルNに対して1対1に対応して設けられている。また、各キャビティー24には、一対の隔壁23の間に設けられた供給口24aを介して、リザーバー22からインクが導入されるようになっている。また、図4cに示すように、圧電素子PZは、圧電材料25を一対の電極26で挟持したもので、一対の電極26に駆動信号が印加されることにより、圧電材料25が収縮するように構成されたものである。したがって、このような圧電素子PZが配置されている振動板20は、圧電素子PZと一体になって同時に外側キャビティー24の反対側へ撓曲するようになっており、これによってキャビティー24の容積が増大するようになっている。よって、キャビティー24内に増大した容積分に相当するインクが、リザーバー22から供給口24aを介して流入する。また、このような状態から圧電素子PZへの駆動信号の印加が停止すると、圧電素子PZと振動板20とは共に元の形状に戻り、キャビティー24も元の容積に戻る。これにより、キャビティー24内のインクの圧力が上昇し、ノズルNから基材101に向けてインクの液滴Lが吐出されるようになっている。なお、このような構成からなる液滴吐出ヘッド9は、そのノズルプレート21の底面、すなわちノズルNの形成面ノズル面NSが、図4に示すようにキャリッジ740の底面741より下側となるように、該底面741から突出して配置されている。また、液滴吐出ヘッド9Y、9C、9M、9K、9Wa、9Wb、チューブ710、タンク11Y、11C、11M、11K、11Wa、11Wbには、それぞれ、ヒーター等の加熱手段図示せずが設けられている。この加熱手段の作動により、インクは、液滴吐出ヘッド9からの吐出性が良好になるように調整されている。図2および図3に示すように、キャリッジ740には、配列する6つの液滴吐出ヘッド9を挟んで両側に紫外線照射手段12aと紫外線照射手段12bとが隣り合って配置されている。すなわち、紫外線照射手段12a、12bは、Y方向に配列された液滴吐出ヘッド9の配列方向に沿って、その両側にそれぞれ配置されている。これら紫外線照射手段12a、12bは、インクを硬化させるためのもので、本実施形態では、紫外線を射出する光源で構成されている。なお、この光源は、前述した範囲のピーク波長の紫外線を照射するものである。加熱装置790は、印刷装置700の下流側の部分に配置されている。図14に示すように、加熱装置790を構成する一対の電熱器791のうちの一方の電熱器791は、上側からの加熱を主に担い、他方の電熱器791は、下側からの加熱を主に担う。制御装置780は、ステージ移動装置770にステージ位置制御信号を出力し、送り装置750にキャリッジ位置制御信号を出力し、さらには液滴吐出ヘッド9の駆動回路基板図示せずに描画データ及び駆動制御信号を出力するものである。これによって制御装置780は、基材101とキャリッジ740とを相対移動させるべく、ワークステージ760の移動による基材101の位置決め動作、およびキャリッジ740の移動による液滴吐出ヘッド9の位置決め動作の同期制御を行い、さらに液滴吐出ヘッド9に液滴吐出動作を行わせることにより、基材101上の所定の位置に放射線硬化型インクの液滴を配するようになっている。また、この制御装置780は、液滴吐出ヘッド9に液滴吐出動作を行わせるのとは別に、紫外線照射手段12a、12bの紫外線照射動作と、加熱装置790の加熱動作とを行わせるようにもなっている。印刷装置700は、以上のような構成となっている。次に、装填状態の印刷装置700を用いて印刷物100を製造し、さらに印刷物100から成形体を製造する方法について、図7~図16を参照しつつ説明する。印刷装置700では、第1のインク1と第2のインク2とを用いて、基材101上に印刷を施して印刷物100を得ることができる。そして、有色の印刷層102を形成する際には、液滴吐出ヘッド9Y、9C、9M、9Kを適宜選択して用いられるが、ここでは、一例として、液滴吐出ヘッド9Kを代表的に選択して用いる。[製造方法印刷方法]図7に示すように、基材101は、ワークステージ760上に載置されている。そして、キャリッジ740に支持されている液滴吐出ヘッド9Y、9C、9M、9K、9Wa、9Wbと紫外線照射手段12a、12bとは、一括して、基材101上を右方向に向かって移動する。また、紫外線照射手段12aは、作動しており、紫外線を照射している。この作動状態は、紫外線照射手段12aが右方向に向かって移動している最中、すなわち、往路中維持される。一方、紫外線照射手段12bは、停止している。図8に示すように、液滴吐出ヘッド9Kは、基材101の印刷層102を形成すべき部分に第1のインク1Kを液滴Lとして吐出して、基材101上に付与する。この際、図16aに示すように、基材101上には、第1のインク1Kの液滴Lが着弾してなる第1のドットD1、すなわち、塗膜が多数形成されるが、Y方向に隣接する第1のドットD1同士は、その方向に若干ズレつつ、互いに重なり合う塗布工程。また、X方向に隣接する第1のドットD1同士も、その方向に若干ズレつつ、互いに重なり合う図16a参照。これは、液滴吐出ヘッド9Kでの第1のノズルN1の間隔を適宜設定することにより可能である。第1のドットD1同士のX方向、Y方向のズレ量中心間距離p1としては、特に限定されず、例えば、第1のドットD1の直径が50μmである場合、35μmとすることができる。このような第1のインク1Kの付与により、基材101上には、第1のインク1Kで構成された層状の第1のインク層111が形成されていく。図9に示すように、第1のインク層111は、紫外線照射手段12aからの紫外線により、左側の部分から徐々に硬化して、確実に硬化膜となっていく硬化工程。また、液滴吐出ヘッド9Waは、第1のインク層111上に差し掛かると、当該第1のインク層111上に第2のインク2aを液滴Lとして吐出し、付与する。この際、図16bに示すように、第2のインク2aの液滴Lが着弾してなる第2のドットD2、すなわち、塗膜が千鳥格子状規則的に多数形成されるが、Y方向に隣接する第2のドットD2同士は、その方向に離間している塗布工程。なお、このY方向の離間距離中心間距離p2Yとしては、特に限定されず、例えば、中心間距離p1の2倍であるのが好ましく、第2のドットD2の直径が50μmである場合、70μmとすることができる。また、X方向に隣接する第2のドットD2同士も、その方向に離間している図16b参照。これは、液滴吐出ヘッド9Waでの第2のノズルN2の間隔を適宜設定することにより可能である。なお、このX方向の離間距離中心間距離p2Xとしては、特に限定されず、例えば、中心間距離p1の4倍であるのが好ましく、第2のドットD2の直径が50μmである場合、140μmとすることができる。そして、図16cに示すように、このように千鳥格子状に配置された第2のドットD2は、それぞれ、鉛直上方から第1のインク層111第1のドットD1と接触することとなる。また、図9に示すように、千鳥格子状に配置された第2のドットD2は、左側に位置するものから順に、紫外線照射手段12aからの紫外線によって硬化して、確実に硬化膜となっていく硬化工程。以上により、往路でのインクの塗布、硬化が完了する。図10に示すように、復路では、キャリッジ740に支持されている液滴吐出ヘッド9Y、9C、9M、9K、9Wa、9Wbと紫外線照射手段12a、12bとは、一括して、基材101上を左方向に向かって移動する。また、紫外線照射手段12bは、作動しており、紫外線を照射している。この作動状態は、紫外線照射手段12bが往路中維持される。一方、紫外線照射手段12aは、停止している。図11に示すように、液滴吐出ヘッド9Kは、硬化した第1のインク層111上に第1のインク1Kを液滴Lとして吐出し、付与する。この際も、前記往路と同様に、図16aに示すように、第1のドットD1塗膜が多数形成されるが、Y方向に隣接する第1のドットD1同士は、その方向に若干ズレつつ、互いに重なり合う塗布工程。また、X方向に隣接する第1のドットD1同士も、その方向に若干ズレつつ、互いに重なり合う。このような第1のインク1Kの付与により、往路で形成された第1のインク層111には、第1のインク1Kで構成された層状の第1のインク層112がさらに形成されていく。この第1のインク層112は、第1のインク層111上の硬化した第2のドットD2硬化膜も覆う。図12に示すように、第1のインク層112は、紫外線照射手段12bからの紫外線により、右側の部分から徐々に硬化して、硬化膜となっていく硬化工程。また、液滴吐出ヘッド9Wbは、第1のインク層112上に差し掛かると、当該第1のインク層112上に第2のインク2bを液滴Lとして吐出し、付与する。この際も、前記往路と同様に、図16bに示すように、第2のドットD2塗膜が千鳥格子状に多数形成されるが、Y方向に隣接する第2のドットD2同士は、その方向に離間している塗布工程。また、X方向に隣接する第2のドットD2同士も、その方向に離間している。そして、このように千鳥格子状に配置された第2のドットD2は、それぞれ、鉛直上方から第1のインク層112と接触することとなる図12、図16c参照。また、図12に示すように、千鳥格子状に配置された第2のドットD2は、右側に位置するものから順に、紫外線照射手段12bからの紫外線によって硬化して、硬化膜となっていく硬化工程。そして、図13に示すように、復路でのインクの塗布、硬化が完了する。図14に示すように、印刷層102が形成された基材101を、一対の電熱器791間ンに配置する。そして、この状態で、印刷層102を基材101ごと少なくとも1回加熱する加熱工程。この加熱温度以下第1の加熱温度というは、第1のガラス転移点Tg1以上であり、好ましくは、第2のガラス転移点Tg2以上とすることができるが、第2のガラス転移点Tg2未満とすることもできる。また、加熱1回あたりの加熱時間は、1秒以上であるのが好ましく、1~60秒であるのがより好ましい。このような加熱条件により、後述するように、耐久性に富む印刷物100が得られる。図15に示すように、印刷物100に対し前述したような機械加工を施して、成形体200を得る成型工程。図5に示すように、機械加工を施す際には、印刷物100を第2のガラス転移点Tg2以上で加熱しつつ、その加工を行なうのが好ましい。この成型工程機械加工時の加熱温度以下第2の加熱温度というと、第1の加熱温度とは、異なっており、第2の加熱温度が第1の加熱温度よりも高いのが好ましい。なお、第1のガラス転移点Tg1<第2の加熱温度<第2のガラス転移点Tg2、または、第1のガラス転移点Tg1<第2のガラス転移点Tg2<第2の加熱温度を満足するのが好ましい。このような過程を経ることにより、基材101上では、第1のドットD1が密に配置され、第2のドットD2が疎に配置される。この結果、印刷層102は、第1のインク1の総量が第2のインク2の総量よりも多いものとなる。なお、第2のインク2の総量は、第1のインク1の総量の3~25であるのが好ましく、5~10であるのがより好ましい。前述したように、第1のインク1を硬化した第1の硬化物は、第2のインク2を硬化した第2の硬化物よりも延伸性に優れている。例えば、第2のインク2が過剰に付与された場合、すなわち、第1のインク1の総量と第2のインク2の総量との大小関係が逆転した場合、この延伸性が損なわれるおそれがある。その結果、印刷層102が延伸性に乏しいものとなることが考えられる。しかしながら、前記総量の大小関係により、このような不具合を確実に防止することができる。また、前記過程を経ることにより、往路では、第1のインク層111と各第2のドットD2とは、境界部では、インクが硬化する前には互いに一部が混合するが、残りの部分では、混合がなされない。復路でも、第1のインク層112と各第2のドットD2とは、境界部では、インクが硬化する前には互いに一部が混合するが、残りの部分では、混合がなされない。すなわち、往路および復路のいずれのときも、第2のインク2は、その一部が第1のインク1に混合するが、残りの部分は、第1のインク2との混合が防止される。ところで、成形体200を製造するにあたって、印刷物100に対して加熱しつつ機械加工を施す場合、印刷層102の当該加工が施される部分や、その周辺部に、当該加工によって内部応力に変化が生じて、ひび割れや剥離等の不具合が起きることが懸念される。しかしながら、成形体200には、このような不具合が生じるのが防止される。以下、これについて説明する。前述したように、印刷層102は、着色剤としての顔料を含有する第1のインク1と、無色透明の第2のインク2とを硬化してなる層である。そして、このインク硬化後の印刷層102は、第1のガラス転移点Tg1を有する第1の硬化物の特性と、第1のガラス転移点Tg1を有する第2の硬化物の特性との2つの特性を備えることとなる。ここで仮に、印刷層102が硬化した第1のインク1のみからなる第1の場合と、印刷層102が硬化した第2のインク2のみからなる第2の場合とについて考察してみる。第1の場合、TMA装置を用いて、常温下で印刷層102に対し一定の圧力を付与して、そのときの最大変位量凹み量と、圧力を解除したときの変位回復量復元量を複数回測定した。そして、回復率として、変位回復量を最大変位量で除したものを算出した。その結果、圧力の大きさ等の試験条件にもよるが、回復率が平均34であることが分かった図6参照。このことから、第1の場合、印刷層102は、塑性変形し易い層であると言うことができ、機械加工が施されると、ひび割れや剥離等の不具合が起きる。一方、第2の場合には、回復率が平均78であることが分かった図6参照。このことから、第2の場合、印刷層102は、弾性変形し易い層であると言うことができる。なお、第2のインク2は、無色透明のものであり、それ単独で用いられることがないため、この印刷層102に対し機械加工が施された場合の評価を省略する。しかしながら、本発明では、第1の場合、第2の場合と異なり、印刷層102が硬化した第1のインク1および第2のインク2からなり、その混合比率、疎密にもよるが、加熱処理が未だ施されていない場合、回復率が平均51誤差範囲:-6~10であることが分かった図6参照。さらに、第1の加熱温度が120°C、加熱時間が15minの加熱処理を施すと、印刷層102は、回復率が平均73誤差範囲:-10~2に向上することが分かった図6参照。図6からも明らかなように、本発明では、印刷層102は、第1の場合と第2の場合との中間の性質を有し、さらに、加熱処理を施すと、その性質が向上した層であると言うことができる。そして、印刷層102では、延伸性が富む効果第1の硬化物としての効果と、弾性に富む硬化第2の硬化物としての効果効果との相乗効果により、当該印刷層102に機械加工が施されても、ひび割れや剥離等の不具合が起きるのが確実に防止される。このように、有色の第1のインク1に、第1のインク1の色の変色が防止または抑制される無色透明の第2のインク2を混合し重ね、各インクの硬化物のガラス転移点が互いに異なるという簡単な構成で、印刷層102の耐久性が向上する。これにより、印刷層102塗布面を有する印刷物100に対し機械加工を施して、成形体200を製造する際、その加工性に優れる。また、例えば成形体200が自動車のスピードメーター場合、真夏の炎天下での車内温度が50°C以上となる等の様々な環境下で長期間印刷層102を高品質に保ったまま保管することもできる。なお、印刷層102では、第1のインク1が含有する前記b-1重合性化合物の総質量が、第2のインク2が含有する前記b-2重合性化合物の総質量と同じかまたはそれよりも大例えば1.1倍以上となっているのが好ましい。これにより、印刷物100を機械加工した成形体200を製造する際に印刷層102にひび割れや剥離等が生じるのがより確実に防止され、印刷層102が耐久性にさらに富むものとなる。また、本発明と異なり、第1のインク1と第2のインク2とを基材101に塗布する以前に、これらインク同士を予め混合して基材101に塗布した場合について考察してみる。この場合、結果として、印刷層102は、第1の特性による効果と第2の特性による効果との相乗効果を奏するものとはならず、ひび割れや剥離等の不具合が生じてしまう。前者の原因としては、インク同士を予め混合してしまうと、そのインク中での顔料の分散安定性が崩れてしまうからではないかと予想される。このように、第1のインク1と第2のインク2とは、基材101上で初めて混合され、第1の特性を第1のインク1が有し、第2の特性を第2のインク2が有する必要がある。以上、本発明の印刷方法、印刷物および成形体を図示の実施形態について説明したが、本発明は、これに限定されるものではなく、印刷物および成形体を構成する各部は、同様の機能を発揮し得る任意の構成のものと置換することができる。また、任意の構成物が付加されていてもよい。また、前記実施形態では、第1のインクおよび第2のインクのうちの第1のインクが、着色剤としての顔料を含有するものであったが、これに限定されず、例えば、第2のインクが、着色剤としての顔料を含有するものであってもよい。また、インクセットは、前記実施形態では4色の第1のインクを有するものであったが、これに限定されず、例えば、1色、2色、3色または5色の第1のインクを有するものであってもよい。また、多数の第2のドットは、前記実施形態では千鳥格子状に配置されていたが、これに限定されず、例えば、単なる格子状行列状に配置されていてもよいし、ランダムに配置さていてもよい。"